(57)【要約】【課題】高輝度のエレクトロルミネッセンス素子を製造するのに適した小粒径のエレクトロルミネッセンス用蛍光体粒子を製造するための方法を提供すること。【解決手段】本発明者は、II-VI族化合物半導体を母体とする蛍光体前駆体とハロゲン含有融剤とを含む混合物を焼成する際に、焼成温度では融解するが、蛍光体前駆体とは反応しない化合物を粒子成長抑制剤として該混合物に添加することにより、上記課題を解決する。【選択図】なし【特許請求の範囲】
【請求項１】
II-VI族化合物半導体を母体とする蛍光体前駆体とハロゲン含有融剤を含む混合物を焼成することによるＥＬ蛍光体の製造方法であって、該混合物中には更に粒子成長抑制剤が存在しており、該粒子成長抑制剤は、焼成温度で融解し且つ蛍光体前駆体とは反応しないことを特徴とするＥＬ蛍光体の製造方法。
【請求項２】
前記蛍光体前駆体を構成する母体化合物が硫化亜鉛であることを特徴とする請求項１に記載のＥＬ蛍光体の製造方法。
【請求項３】
前記粒子成長抑制剤がホウ素酸化物であることを特徴とする請求項１又は２に記載のＥＬ蛍光体の製造方法。
【発明の詳細な説明】
【技術分野】
【０００１】
本発明は、エレクトロルミネッセンス特性を示す蛍光体（以下「ＥＬ蛍光体」という）の製造方法に関する。より詳細には、本発明は、高輝度のエレクトロルミネッセンス素子（以下「ＥＬ素子」という）の製造原料として有用なII-VI族化合物半導体系ＥＬ蛍光体の製造方法に関する。
【背景技術】
【０００２】
一般的に蛍光体は、母体となる無機固体化合物に、発光中心として機能し得る微量の金属元素（付活剤）を添加（ドーピング）し、これを更に焼成することによって製造される。例えば、代表的なII-VI族化合物半導体の母体材料である硫化亜鉛は、ドーパントとして銅などの付活剤とハロゲンなどの共付活剤を添加して焼成すると、ＥＬ蛍光体が得られる。しかしながら、従来の製造方法により得られるＥＬ蛍光体は、ＥＬ素子に加工した場合に様々な用途への実用化が期待できるほどの高いＥＬ輝度を示さないことから、高輝度のＥＬ素子の開発が求められている。
【０００３】
粒径サイズの小さな蛍光体粒子を用いることによって、発光層への蛍光体粒子の充填密度の向上と、発光層の膜厚の薄膜化が可能で、発光層内の電界を高めて輝度を上げることができると考えられている。
【０００４】
ところで、付活金属として銅がドープされた硫化亜鉛ＥＬ蛍光体は、面状の積層欠陥を高密度に有しており、ＥＬ発光が、主に積層欠陥に析出した硫化銅の寄与によるものであることが知られている。また、硫化亜鉛系蛍光体中の緻密な積層欠陥は、硫化亜鉛系蛍光体前駆体を焼成して、その結晶構造を立方晶から六方晶に転移させてから、該蛍光体に衝撃を付与し、その後、再度、焼成を行って立方晶への転移を促すという処理手順を経ることにより、形成されることが知られている（特許文献１）。そのため、高輝度のＥＬ蛍光体を得る目的で高密度の積層欠陥を形成するためには、硫化亜鉛系蛍光体前駆体を、立方晶から六方晶への転移温度（１０２０℃）を超える温度で焼成する必要があるが、反面、このような高温での焼成は蛍光体粒子の成長を促進することになるため、銅がドープされた硫化亜鉛ＥＬ蛍光体を小粒径の粒子として得ることは困難であった。
【０００５】
他方、これまでに小粒径の蛍光体粒子を得るために種々の方法が試みられてきた。小粒径の蛍光体粒子を得るための一般的な手法としては、低い焼成温度で焼成を行う方法、融剤の使用量を減らして焼成を行う方法、蛍光体粒子を粉砕する方法、蛍光体粒子を分級する方法などがあるが、硫化亜鉛系蛍光体の場合、低い焼成温度で焼成を行うと六方晶への転移が起こらないために積層欠陥が緻密にならず、ＥＬ輝度が低下するという問題がある。また、融剤の使用量を減らして焼成を行うと共付活剤の供給が不足してＥＬ輝度が低下するという問題がある。さらにまた、蛍光体の粉砕はＥＬ輝度の低下や形状の悪化を招くため好ましくなく、分級では収率が低下するため、小粒径の蛍光体の製造方法としては好ましくない。
【０００６】
そこで、焼成温度や融剤使用量の調整を行わずに蛍光体粒子の粒径を小さくするための試みとして、粒子成長抑制剤として酸化アルミニウムや酸化マグネシウムなどの固体酸化物を添加することにより、小粒径蛍光体を得る方法が報告されている（例えば特許文献２、３参照）。
【０００７】
また、蛍光体の母体となる無機固体化合物の結晶構造を低温相から高温相に転移させるための高温焼成を実施する前に、６００℃〜９００℃での低温焼成を実施することで、蛍光体の粒径を小さくすることができることが報告されている（例えば特許文献１、４参照）。
【０００８】
さらに別の技術的なアプローチとして、使用するハロゲン含有融剤を増量することで、蛍光体を小粒径化できることが報告されている（例えば特許文献５参照）。
特許文献２、３では、固体粉末状の粒子成長抑制剤が使用されているが、該粒子成長抑制剤が焼成温度内で融解したことを示唆する記載は存在しない。固体の粒子成長抑制剤は、焼成時に蛍光体の間を埋めることにより蛍光体の粒子同士が接触する機会を減少させて、粒子成長を抑制することができる。しかしながら、粒子成長抑制剤がその形状を維持したまま蛍光体粒子の表面に残存するため、蛍光体粒子表面から内部にかけて穴の空いたような不良な形状を呈する蛍光体粒子が生成する。このような蛍光体粒子を用いてＥＬ素子を加工した場合、発光層中での蛍光体粒子の充填密度は向上せず、発光層の薄層化を達成できない上に、粒子内屈折により光が取り出せないという問題が生じる。
【０００９】
特許文献１、４記載の方法では、焼成回数が増えることにより余分なエネルギーを必要とするため不利であることに加え、高温で結晶構造を六方晶に転移させる際に粒径の成長を抑制するための手段が存在しないため、粒径を小さくすることにも限界がある。
【００１０】
特許文献５に記載された方法では、多量の融剤を使用するため、経済的に不利であるだけでなく、腐食性物質を多量に使用するため、耐腐食性の特殊な反応設備及び処理設備が必要であり、更に、粒径を小さくすることには限界があり、十分な高輝度化は達成できていない。
【先行技術文献】
【特許文献】
【００１１】
【特許文献１】特開２００５−２８１３８０
【特許文献２】特開平１１−１９３３７８
【特許文献３】特開２００５−２０６８２１
【特許文献４】特開平６−３１０２７２
【特許文献５】特開２００５−２７２７９８
【発明の概要】
【発明が解決しようとする課題】
【００１２】
上述した理由で、小粒径の蛍光体粒子を製造し、これを用いて高輝度を示すＥＬ素子を得ることは困難であった。本発明の目的は、高輝度のＥＬ素子を製造するのに適した小粒径の蛍光体粒子を製造するための方法を提供することである。
【課題を解決するための手段】
【００１３】
本発明者は、II-VI族化合物半導体を母体とする蛍光体前駆体とハロゲン含有融剤とを含む混合物を焼成する際に、焼成温度では融解するが、蛍光体前駆体とは反応しない化合物を粒子成長抑制剤として該混合物に添加することで、小粒径の蛍光体粒子が得られることを発見した。更に、該蛍光体粒子を使用してＥＬ素子を作製すると高いＥＬ輝度が得られることも見出し、本発明を完成させた。
【００１４】
本発明の具体的な態様として、以下のものが提供される。
（１）II-VI族化合物半導体を母体とする蛍光体前駆体とハロゲン含有融剤を含む混合物を焼成することによるＥＬ蛍光体の製造方法であって、該混合物中には更に粒子成長抑制剤が存在しており、該粒子成長抑制剤は、焼成温度で融解し且つ蛍光体前駆体とは反応しないことを特徴とするＥＬ蛍光体の製造方法。
（２）前記蛍光体前駆体を構成する母体化合物が硫化亜鉛であることを特徴とする上記（１）に記載のＥＬ蛍光体の製造方法。
（３）前記粒子成長抑制剤がホウ素酸化物であることを特徴とする上記（１）又は（２）に記載のＥＬ蛍光体の製造方法。
【発明の効果】
【００１５】
本発明の方法によれば、高輝度ＥＬ素子の製造材料として好適な小粒径のII-VI族化合物半導体系ＥＬ蛍光体を提供することができる。
【図面の簡単な説明】
【００１６】
【図１】実施例１で得られた蛍光体粒子のＳＥＭ写真である。
【図２】実施例２で得られた蛍光体粒子のＳＥＭ写真である。
【図３】比較例１で得られた蛍光体粒子のＳＥＭ写真である。
【図４】比較例２で得られた蛍光体粒子のＳＥＭ写真である。
【図５】比較例３で得られた蛍光体粒子のＳＥＭ写真である。
【発明を実施するための形態】
【００１７】
本願明細書中に使用される「II-VI族化合物半導体」の用語は、II族元素（Ｂｅ，Ｍｇ，Ｚｎ，Ｃｄ，Ｈｇ）及びVI族元素（Ｏ，Ｓ，Ｓｅ，Ｔｅ）から構成される二元化合物半導体並びにその混晶半導体の総称である。これらの化合物半導体は、母体化合物の結晶構造中に発光中心として機能し得る各種金属（付活剤）・非金属イオン（共付活剤）を取り込むことによってＥＬ蛍光体または蛍光体前駆体となることが知られている。
【００１８】
本発明に使用されるＥＬ蛍光体（及び蛍光体前駆体）の母体を構成するII-VI族化合物半導体は、特に制限されるものではなく、例えば、硫化亜鉛、硫化カドミウム、硫化ストロンチウム、セレン化亜鉛、セレン化カドミウムなどいずれのものを使用してもかまわない。これらのII-VI族化合物半導体は、単独で使用してよく、あるいは、複数種類を混合して又は混合せずに使用してよい。II-VI族化合物半導体の結晶構造は、特に制限されるものではなく、立方晶又は六方晶のいずれか一方のみで構成されていてよく、あるいは両方を含む結晶多形混合物であってよい。本願明細書中では、硫化亜鉛を母体とする化合物半導体（「硫化亜鉛化合物半導体」ともいう）を例に挙げて説明することがあるが、本発明に使用可能なII-VI族化合物半導体は硫化亜鉛化合物半導体に限定されるわけではない。
【００１９】
本願明細書中、「蛍光体前駆体」の用語は、特に断りのない限り、「蛍光体」とは区別して使用されるものとする。すなわち、「蛍光体前駆体」は、発光中心金属（「付活剤」ともいう）、共付活剤などが母体化合物中に一応ドーピングされてはいるものの、光吸収による励起では蛍光を示さないか、又は、実用上の観点から不十分な蛍光しか放出できず、所望の蛍光特性を得るために更なる処理工程（例えば焼成工程）にかけることを要する前駆物質を意味する。
【００２０】
本発明において、II-VI族化合物半導体を母体とする蛍光体前駆体とハロゲン含有融剤の混合物を焼成する際に、該混合物に更に粒子成長剤が添加される。本発明に使用する粒子成長剤は、焼成温度では融解するが、蛍光体前駆体とは反応しない化合物である。このため、焼成時に結晶構造の転移は促進されるが、蛍光体粒子の成長は抑制されるために、焼成後に得られる蛍光体を小粒径の粒状物の形状に保つことができる。さらに、この蛍光体粒子をＥＬ素子に加工することにより、高いＥＬ輝度を得ることができる。
【００２１】
本発明に使用する蛍光体前駆体は、母体物質の結晶構造中に、発光中心として機能する微量の金属成分（付活剤）をドーピングすることにより製造することができる。ドーピングは、当業界で公知の様々な方法によって実施することができる。例えば、焼成などの熱処理によるドーピング方法や、液相反応により化合物半導体を生成させる際に、液相中に共存させた該金属成分を該生成物中に取り込ませるドーピング方法、噴霧熱分解を利用したドーピング方法などが知られている。単に蛍光体の母体物質となる化合物に、ドーピングすべき金属元素を含有する化合物を混合するだけの単純な方法によっても、本発明に使用可能な蛍光体前駆体を提供することができる。ドーピングされる金属の種類には特に制限はない。例えば、母材化合物が硫化亜鉛である場合、典型的な金属ドーパントとして、銅、銀、金、マンガン、イリジウム及び希土類元素などを挙げることができるが、これらの元素に限定されるわけではない。
【００２２】
本発明に使用するハロゲン含有融剤は特に制限はなく、塩化ナトリウム、塩化カリウム、塩化マグネシウム、塩化カルシウム、塩化バリウム、塩化ストロンチウム、塩化亜鉛、塩化アンモニウム、臭化ナトリウム、臭化カリウム、臭化マグネシウム、臭化カルシウム、臭化バリウム、臭化ストロンチウム、臭化亜鉛、臭化アンモニウム、ヨウ化ナトリウム、ヨウ化カリウム、ヨウ化マグネシウム、ヨウ化カルシウム、ヨウ化バリウム、ヨウ化ストロンチウム、ヨウ化亜鉛、ヨウ化アンモニウムなどのハロゲン化物塩を使用することができる。融剤に含有され得る好ましいハロゲンは塩素、臭素である。これらは、単独で使用してよく、あるいは、複数種類を混合して使用してよい。
【００２３】
蛍光体前駆体がハロゲンを含有している場合、焼成時に該ハロゲンが融剤として作用し得ることから、該蛍光前駆体に別途ハロゲン含有融剤を添加しなくてもよい。例えば、液相反応による蛍光体前駆体の合成の際に原料としてハロゲン化物塩を使用する場合、あるいは、噴霧熱分解法による蛍光体前駆体の合成の際にハロゲン含有融剤を添加する場合に、ハロゲンを含有する蛍光体前駆体が得られることがある。
【００２４】
本発明では、蛍光体前駆体とハロゲン含有融剤を含有する混合物に、粒子成長抑制剤を添加して焼成することで小粒径の蛍光体が得られる。粒子成長抑制剤は、焼成時に蛍光体粒子間に入り込み、粒子間接触を低減することにより粒子成長を抑制すると考えられている。
【００２５】
本願出願人は、本発明が如何なる特定の仮説や理論によって束縛されることも望むものではないが、本発明に使用される粒子成長抑制剤は、蛍光体粒子成長の過程において以下のような作用をもたらすものと推測する。すなわち、該粒子成長抑制剤は、焼成時に融解して流動状態となるために、蛍光体の形状を悪化させることなく粒子成長を抑制することができるが、同時に、融解状態の粒子成長抑制剤は、蛍光体表面を覆うことによって、蛍光体の低輝度化の原因と考えられる、粒子成長中の蛍光体表面からの亜鉛や硫黄、ハロゲンなどの成分元素の揮発を抑制し、蛍光体の元素組成比を維持するように作用するものと推測される。したがって、本発明に使用される粒子成長抑制剤は、蛍光体粒子の小粒径化と高輝度化の両方の実現に寄与するものと考えられる。
【００２６】
粒子成長抑制剤が焼成中に蛍光体前駆体と反応すると、発光の阻害要因となる可能性のある元素が蛍光体中に導入される可能性があるため、好ましくない。また、粒子成長抑制剤が、焼成時に揮発又は分解してしまうと、蛍光体の表面が覆われない状態となり、成分元素の揮発が起こって蛍光体の元素組成の比率が崩れるため、好ましくない。
【００２７】
本発明に用いる粒子成長抑制剤としては、上記のような条件を満たす物質であれば、特に制限はなく、酸化物、酸窒化物、窒化物、硫化物、硫酸塩、炭酸塩などが考えられる。これらは単独で用いても、複数を同時に使用してもかまわない。硫化亜鉛系蛍光体とハロゲン含有融剤を混合して焼成する場合、特にホウ酸、酸化ホウ素などのホウ素酸化物が好ましい。
【００２８】
本発明に使用するハロゲン含有融剤及び粒子成長抑制剤の量には特に制限はない。生成する蛍光体の粒径は、使用するハロゲン含有融剤の量と粒子成長剤の量により調整することができる。ハロゲン含有融剤の使用量が多くなれば粒径は大きくなり、粒子成長抑制剤の使用量が多くなれば粒径は小さくなる。使用するハロゲン含有融剤の量の目安は、蛍光体前駆体の重量に対して０．１〜５０重量％、より好ましくは０．５〜２０重量％である。使用する粒子成長抑制剤の量の目安は、蛍光体前駆体の重量に対して１〜１００重量％、より好ましくは５〜５０重量％である。
【００２９】
焼成の方法には特に制限はなく、静置炉、回転炉、連続炉などの、無機固体化合物の製造技術の分野で焼成のために使用される公知の加熱手段（装置）のいずれを用いてもよい。
【００３０】
焼成の際に導入する気体の種類には、特に制限はなく、窒素、アルゴン、ヘリウム、硫化水素、空気などを用いることができる。これらの気体は一種類のみを選択して使用してよく、あるいは複数種類の気体を混合して用いることもできる。
【００３１】
焼成温度は、蛍光体前駆体の結晶が成長する温度である限り特に制限されないが、１００〜１５００℃が好ましい。硫化亜鉛系蛍光体の場合、立方晶から六方晶への転移を促すため、転移温度である１０２０℃を上回ることが好ましい。ただし、焼成温度が高すぎると粒子が成長し過ぎることがあるため、１０２０〜１１００℃の焼成温度がより好ましい。蛍光体前駆体を融剤及び粒子成長抑制剤とともに加熱焼成する時間は、短すぎると粒子成長とドーパントの拡散が十分進行せず、長すぎるとエネルギーロスが大きいため、通常１分〜１０時間程度が好ましく、更に好ましくは３０分〜５時間程度である。
【００３２】
焼成により得られた蛍光体は、酸や塩基により洗浄し、余分なハロゲン含有融剤、粒子成長抑制剤、副生成物（硫化亜鉛系蛍光体の場合には酸化亜鉛など）を除去してよい。洗浄剤としては、使用したハロゲン含有融剤と粒子成長抑制剤を除去できるものであれば、特に制限はない。
【００３３】
硫化亜鉛系蛍光体の場合、高輝度化を実現するために、必要に応じて、洗浄して得られたＥＬ蛍光体に対して衝撃を付与し、更に、立方晶への転移を促す焼成を行うことにより、積層欠陥を緻密化させることができる。蛍光体への衝撃付与の方法は特に制限されるものではなく、ボールミルによる粉砕や超音波処理、飛翔体の衝突、冷間等方圧加圧、高温等方圧加圧などの各種加圧手段を用いた加圧処理などがある。
【００３４】
衝撃を付与したＥＬ蛍光体を、更に５００〜９００℃の温度で焼成し、立方晶への転移を促進する。その結果、積層欠陥が緻密に（すなわち高密度で）形成された蛍光体を得ることができる。
【００３５】
このようにして得られたＥＬ蛍光体は、酸または塩基で洗浄して副生成物を除去する。蛍光体表面に金属（硫化亜鉛系蛍光体の場合には銅など）が析出している場合には、上記洗浄の後、更に、洗浄剤を用いて該金属を除去する。例えば、銅を除去する洗浄剤としては、シアン化化合物やキレート剤などを用いることができる。
【００３６】
本発明の方法により得られる蛍光体粒子は、メジアン径（Ｄ５０）で１５μｍ以下であり、好ましくは１２μｍ以下、より好ましくは１０μｍ以下となる。なお、本明細書中、「メジアン径」の用語は、公知のレーザー回折／散乱式粒度分布測定装置により測定された体積基準の粒度分布に基づいて決定される累積体積平均メジアン径（Ｄ５０）を意味するものとする。
【実施例】
【００３７】
以下に、本発明による硫化亜鉛系蛍光体の製造例を実施例として示し、本発明を具体的に説明するが、本発明はこれらに限定されるものではない。
以下の実施例では、ＥＬ蛍光体の粒度分布を求めるために、堀場製作所製のレーザー回折／散乱式粒度分布測定装置ＬＡ−９５０を使用した。また、蛍光体の形状の観察にはキーエンス製の走査型電子顕微鏡ＶＥ−８８００を使用した。ＥＬ輝度の測定にはトプコン社製の輝度計ＢＭ−９を使用し、比較例１のＥＬ素子のＥＬ輝度を基準として相対輝度として評価した。
【００３８】
実施例１
塩化亜鉛（和光純薬社製、特級試薬）９８．２ｇ、硫酸銅五水和物（和光純薬社製、特級試薬）０．０８３ｇ、濃塩酸（和光純薬社製、特級試薬）２ｇを、攪拌器、コンデンサー、温度計を装着した２Ｌセパラブルフラスコ内で水１Ｌに溶解させた。攪拌しながら原料混合物の温度を９０℃まで上昇させた後、チオアセトアミド１０８ｇを添加した。反応を９０℃で２時間行ったのち、生成した粒子を取り出してイオン交換水で洗浄し、銅がドーピングされた硫化亜鉛系蛍光体前駆体５５ｇを得た。
【００３９】
この蛍光体前駆体３０ｇに、ハロゲン含有融剤として塩化ナトリウム０．６６ｇ、塩化カリウム０．５７ｇ、塩化マグネシウム１．８ｇ（いずれも和光純薬社製、特級試薬）、粒子成長抑制剤として酸化ホウ素（Ｂ２Ｏ３、三津和化学社製、特級試薬、融点５７７℃）６．０ｇを混合し、アルミナるつぼに詰めて１０５０℃で１．５時間焼成した。焼成後の蛍光体を５％水酸化ナトリウム水溶液と２％塩酸で洗浄し乾燥した後、５０ｍＬの水に懸濁させ、超音波発生装置（ブランソン社製ＳＯＮＩＦＩＥＲII４５０Ｄ）を使用して２０ｋＨｚ、１４０Ｗの出力で３０分超音波を照射した。
【００４０】
こうして得られた中間蛍光体１０ｇに、硫酸銅五水和物０．２５ｇ、硫酸亜鉛七水和物（和光純薬社製、特級試薬）０．５ｇを混合し、アルミナるつぼに詰めて８００℃で３時間焼成した。焼成後の蛍光体を２％塩酸で洗浄し、３％過酸化水素水溶液（和光純薬社製、特級試薬）、１％ＥＤＴＡ水溶液（和光純薬社製、特級試薬）で順次洗浄した後、８０℃で乾燥してＥＬ蛍光体を得た。得られたＥＬ蛍光体の粒子の形状をＳＥＭで観察した（図１）。また、蛍光体粒子の粒径分布を堀場製作所製の粒度分布測定装置ＬＡ−９５０により測定し、同装置に付属のソフトウェア（ＬＡ９５０ｆｏｒ Ｗｉｎｄｏｗｓ（登録商標））を用いて累積体積平均メジアン径（Ｄ５０）を算出した。結果を表１に示す。
【００４１】
得られたＥＬ蛍光体０．７５ｇを高誘電バインダー（デュポン社製７１５５）０．５ｇに分散させ、混合、脱泡して発光層ペーストを作製した。ＩＴＯ/ＰＥＴフィルム上に２０ｍｍ角でスクリーン版（２００メッシュ、２５μｍ）を用い、膜厚４０μｍで製版し、更にチタン酸バリウムペースト（デュポン社製７１５３）をスクリーン版（１５０メッシュ、２５μｍ）を用いて製版、１００℃で１０分間乾燥の後、再度製版し、１００℃で１０分間乾燥して２０μｍの誘電層を製膜した。その上面に、電極として、銀ペースト（アチソン社製４６１ＳＳ）をスクリーン版（１５０メッシュ、２５μｍ）を用いて製版し、１００℃で１０分間乾燥して電極を製膜し、印刷型ＥＬ素子を構成した。得られた素子について、２００Ｖ、１ｋＨｚでＥＬ輝度を測定し、ＥＬ材料としての評価を行った。結果を表１に示す。
【００４２】
実施例２
ハロゲン含有融剤として、塩化ナトリウム０．６６ｇ、塩化カリウム０．５７ｇ、塩化マグネシウム１．８ｇ（いずれも和光純薬社製、特級試薬）、粒子成長抑制剤として酸化ホウ素１２ｇを混合した以外は、実施例１と同様の処理を行い、ＥＬ蛍光体を合成した。得られたＥＬ蛍光体の粒子の形状をＳＥＭで観察した（図２）。また、蛍光体粒子の粒径分布を実施例１と同様の方法で測定し、累積体積平均メジアン径（Ｄ５０）を算出した。さらに、実施例１と同様の方法で印刷型ＥＬ素子を作製し、ＥＬ輝度を測定した。結果を表１に示す。
【００４３】
比較例１
酸化ホウ素を添加せずに焼成した以外は、実施例１の場合と同様の処理を行い、ＥＬ蛍光体を合成した。得られたＥＬ蛍光体の粒子の形状をＳＥＭで観察した（図３）。また、蛍光体粒子の粒径分布を実施例１と同様の方法で測定し、累積体積平均メジアン径（Ｄ５０）を算出した。さらに、実施例１と同様の方法で印刷型ＥＬ素子を作製し、ＥＬ輝度を測定した。結果を表１に示す。
【００４４】
比較例２
粒子成長抑制剤である酸化ホウ素を酸化マグネシウム（和光純薬社製、特級試薬、融点２８５０℃）６．０ｇに変えた以外は、実施例１の場合と同様の処理を行い、ＥＬ蛍光体を合成した。得られたＥＬ蛍光体の粒子の形状をＳＥＭで観察した（図４）。また、蛍光体粒子の粒径分布を実施例１と同様の方法で測定し、累積体積平均メジアン径（Ｄ５０）を算出した。さらに、実施例１と同様の方法で印刷型ＥＬ素子を作製し、ＥＬ輝度を測定した。結果を表１に示す。
【００４５】
比較例３
粒子成長抑制剤である酸化ホウ素を酸化アルミニウム（和光純薬社製、特級試薬、融点２０５５℃）６．０ｇに変えた以外は実施例１の場合と同様の処理を行い、ＥＬ蛍光体を合成した。得られたＥＬ蛍光体の粒子の形状をＳＥＭで観察した（図５）。また、蛍光体粒子の粒径分布を実施例１と同様の方法で測定し、累積体積平均メジアン径（Ｄ５０）を算出した。さらに、実施例１と同様の方法で印刷型ＥＬ素子を作製し、ＥＬ輝度を測定した。結果を表１に示す。
【００４６】
【表１】
2011052169.tif 000002
【００４７】
上記実施例と比較例の結果の比較から明らかなように、粒子成長抑制剤として酸化ホウ素を使用した本発明の実施例で得られた蛍光体は外観上非常に細かな粒状物であり、粒径分析からも小粒径であることが裏付けられている。また、本発明の実施例で得られた小粒径の蛍光体粒子を使用して作製された印刷型ＥＬ素子は相対的に高いＥＬ輝度を示すことが分かる。
【産業上の利用可能性】
【００４８】
本発明の製造方法によれば、高輝度のＥＬ素子の製造原料として好適な小粒径の蛍光体を提供することが可能となり、産業上有用である。
【図１】
2011052169.tif 000003
【図２】
2011052169.tif 000004
【図３】
2011052169.tif 000005
【図４】
2011052169.tif 000006
【図５】
2011052169.tif 000007